(57)【特許請求の範囲】
【請求項１】
Ｃ：０．１５〜０．５０重量％，Ｓｉ：０．３０重量％以下，Ｍｎ：０．３〜１．０重量％，Ｐ：０．０３重量％以下，Ｓ：０．０１重量％以下，Ｔｉ：０．０１〜０．１５重量％，Ｂ：０．０００５〜０．００５０重量％，Ｎ：０．０１重量％以下，Ｔ．Ａｌ：０．０２〜０．１０重量％，Ｃｒ：０〜０．８重量％を含み、残部がＦｅ及び不可避的不純物の組成をもち、［％Ｐ］≦６×［％Ｂ］＋０．００５を満足し、ＪＩＳ５号引張試験片の平行部長手方向中央位置における幅方向両サイドに開き角４５度，深さ２ｍｍのＶノッチを入れた試験片を用いて引張試験し、平行部長手方向中央部の標点間距離５ｍｍに対する破断後の伸び率として表わされる切欠き引張伸びが３５％以上であることを特徴とする局部延性及び熱処理後の靭性に優れた低合金鋼熱延鋼板。
【請求項２】
Ｃ：０．１５〜０．５０重量％，Ｓｉ：０．３０重量％以下，Ｍｎ：０．３〜１．０重量％，Ｐ：０．０３重量％以下，Ｓ：０．０１重量％以下，Ｔｉ：０．０１〜０．１５重量％，Ｂ：０．０００５〜０．００５０重量％，Ｎ：０．０１重量％以下，Ｔ．Ａｌ：０．０２〜０．１０重量％，Ｃｒ：０〜０．８重量％を含み、残部がＦｅ及び不可避的不純物の組成をもち、［％Ｐ］≦６×［％Ｂ］＋０．００５を満足する鋼材を仕上げ温度７５０〜９００℃及び巻取り温度４００〜６５０℃で熱間圧延することを特徴とする局部延性及び熱処理後の靭性に優れた低合金鋼熱延鋼板の製造方法。
【請求項３】
Ｃ：０．１５〜０．５０重量％，Ｓｉ：０．３０重量％以下，Ｍｎ：０．３３〜０．８３重量％，Ｐ：０．０３重量％以下，Ｓ：０．０１重量％以下，Ｔｉ：０．０１〜０．１５重量％，Ｂ：０．０００５〜０．００５０重量％，Ｎ：０．０１重量％以下，Ｔ．Ａｌ：０．０２〜０．１０重量％，Ｃｒ：０〜０．８重量％を含み、残部がＦｅ及び不可避的不純物の組成をもち、［％Ｐ］≦６×［％Ｂ］＋０．００５を満足する鋼材を仕上げ温度７５０〜９００℃及び巻取り温度４００〜６５０℃で熱間圧延することを特徴とする局部延性及び熱処理後の靭性に優れた低合金鋼熱延鋼板の製造方法。
【発明の詳細な説明】
【０００１】
【産業上の利用分野】
本発明は、局部延性及び熱処理後の靭性に優れた低合金鋼熱延鋼板及びその製造方法に関する。
【０００２】
【従来の技術】
Ｃ含有量０．１〜０．５重量％の中炭素鋼板は、焼入れ強化が可能なことに加え焼鈍状態である程度の加工性を呈することから、自動車部品，産業機械部品等を始めとして各種機械部品や軸受部品の素材として使用されている。この種の部品の製造に際しては、打抜き加工や曲げ加工が通常採用されており、場合によっては比較的軽度の絞り加工，伸びフランジ成形等が施されることもある。複雑形状の部品にあっては、複数の部材を溶接して製造する方法も採用されている。更に、一般的な焼入れ・焼戻しによる熱処理や電子ビーム照射による局部熱処理等を施し、各種部品に仕上げている。
最近では、部品の製造コストを低減するため、部品の一体成形や部品加工の工程簡略化が進められている。この傾向を素材側からみると、より過酷な加工に耐える特性が要求されることを意味する。すなわち、加工技術の高度化に伴って中炭素鋼板自体にもより高い加工性が要求されるようになってきた。なかでも、打抜き加工だけでなく穴拡げ加工等の高度な伸びフランジ成形にも耐え得る局部延性に優れた鋼板素材にニーズが高まりつつある。
【０００３】
製造コストの低減だけでなく、素材コストの低減も検討されている。素材コストの低減では、冷延焼鈍材から熱延焼鈍材、更には熱延材への変更がある。したがって、加工技術の高度化に伴って球状化炭化物組織をもち、比較的加工性に優れた焼鈍材に止まらず、変形能の低いパーライト組織をもつ熱延材に対しても高い加工性が要求されるようになってきている。
しかも、焼入れ・焼戻し処理を施して製品化される自動車部品や産業機械部品を始めとする各種機械部品や軸受部品等では、使用環境によっては良好な衝撃靭性が要求されることが多いことから、加工性に加え、熱処理後の靭性にも優れていることが要求される。
【０００４】
中炭素鋼熱延材に関し、これまでにも種々の加工性改善方法が提案されている。たとえば、特開平７−１８８８５８号公報の冷間鍛造用鋼では、Ｃ含有量０．２５〜０．３９重量％の鋼材を使用し、熱間圧延終了後の徐冷で熱延材の硬さを低下させ、冷間鍛造性を向上している。特開平８−３３７８４３号公報の高炭素熱延鋼板では、Ｃ含有量０．３０〜０．７０重量％の鋼材を使用し、仕上げ温度，仕上げ圧延から巻取り温度までの平均冷却速度及び巻取り温度を規定した熱延条件によって打抜き加工性を向上させている。これらは、冷間鍛造性や打抜き性を改善したものではあるが、局部延性に関連する伸びフランジ性にみられるような高度の加工性を改善するには至っていない。また、熱処理後の靭性に関しても不明である。特開平５−９８３５６号公報，特開平５−３４５９５２号公報等では、中炭素鋼の熱処理後靭性を改善する方法を紹介しているものの、局部延性に関連する伸びフランジ性等の高度な加工性の改善を開示していない。
【０００５】
【発明が解決しようとする課題】
以上のように、加工性のなかでも伸びフランジ性等の局部延性に優れた中炭素鋼熱延板のニーズが高いにも拘わらず、局部延性の向上に有効な金属組織の如何が十分に解明されていないこと等の理由から、一般的な中炭素鋼熱延鋼板の局部延性を改善する手段は確立されていない。また、加工性に加えて熱処理後に優れた靭性を呈する中炭素鋼板に対するニーズにも十分に応えていない現状である。本発明は、このような要求を満足すべく開発されたものであり、Ｐ量及びＢ量のバランスを図ると共に、熱延鋼板のパーライト組織を微細化することにより伸びフランジ性や精密打抜き性等の局部延性を改善し、熱処理後の靭性にも優れた低合金熱延鋼板を提供することを目的とする。
【０００６】
【課題を解決するための手段】
本発明の低合金鋼熱延鋼板は、その目的を達成するため、Ｃ：０．１５〜０．５０重量％，Ｓｉ：０．３０重量％以下，Ｍｎ：０．３〜１．０重量％，Ｐ：０．０３重量％以下，Ｓ：０．０１重量％以下，Ｔｉ：０．０１〜０．１５重量％，Ｂ：０．０００５〜０．００５０重量％，Ｎ：０．０１重量％以下，Ｔ．Ａｌ：０．０２〜０．１０重量％，Ｃｒ：０〜０．８重量％を含み、残部がＦｅ及び不可避的不純物の組成をもち、［％Ｐ］≦６×［％Ｂ］＋０．００５を満足し、ＪＩＳ５号引張試験片の平行部長手方向中央位置における幅方向両サイドに開き角４５度，深さ２ｍｍのＶノッチを入れた試験片を用いて引張試験し、平行部長手方向中央部の標点間距離５ｍｍに対する破断後の伸び率として表わされる切欠き引張伸びが３５％以上であることを特徴とする。
この低合金熱延鋼板は、所定組成の鋼材を仕上げ温度７５０〜９００℃及び巻取り温度４００〜６５０℃で熱間圧延することにより製造される。
【０００７】
【作用】
本発明者等は、軟質で伸びフランジ性や精密打抜き性に優れ、熱処理後の靭性が良好な低合金熱延鋼板の製造条件について詳細に調査検討した。その結果、加工性に関しては、伸びフランジ性や精密打抜き性は切欠き引張伸び（Ｅｌｖ）と強い相関関係があり、一般的な打抜き加工性や曲げ加工性が向上する場合でも切欠き引張伸び（Ｅｌｖ）が改善されるとは限らないこと、切欠き引張伸び（Ｅｌｖ）は熱延鋼板の金属組織に大きく依存することを知見した。具体的には、熱延鋼板のパーライト組織を微細化することにより切欠き引張伸び（Ｅｌｖ）が改善される。なお、切欠き引張伸び（Ｅｌｖ）は、ＪＩＳ５号引張試験片の平行部長手方向中央位置における幅方向両サイドに開き角４５度，深さ２ｍｍのＶノッチを入れた試験片を用いて引張試験し、平行部長手方向中央部の標点間距離５ｍｍに対する破断後の伸び率として表わされる。
【０００８】
伸びフランジ成形や精密打抜き加工によって生じる割れや亀裂は、加工変形中に発生する非常に局部的な欠陥を起点とし、加工変形中の応力によって成長伝播するものと考えられる。この点、他の一般的な加工性の改善に伴って切欠き引張伸び（Ｅｌｖ）が必ずしも同様に改善されないことは、他の加工性には影響を及ぼさないようなミクロ的な欠陥が切欠き引張伸び（Ｅｌｖ）に対しては敏感に影響するものと推察される。
中炭素鋼熱延板では、粗大化したパーライトブロックと初析フェライトとの界面におけるミクロボイドの成長，粗大化したパーライト中の炭化物（セメンタイト）を起点として発生したミクロボイドの成長（連結），粗大化した炭化物の破断等が局部的な欠陥の生成原因に挙げられる。したがって、中炭素鋼熱延板の伸びフランジ性や精密打抜き加工性、換言すると切欠き引張伸び（Ｅｌｖ）を改善する上で、加工変形時にミクロボイドの生成・成長を可能な限り抑制できる金属組織に調整することが重要であると考えられる。
【０００９】
このような考察に基づいて種々の実験を繰り返した結果、低合金熱延鋼板のパーライト組織を微細化することにより、粗大化したパーライトブロックと初析フェライトとの界面におけるミクロボイドの成長，粗大化したパーライト中の炭化物（セメンタイト）を起点として発生したミクロボイドの成長（連結）及び粗大化した炭化物の破断が抑制され、伸びフランジ性や精密打抜き加工性、すなわち切欠き引張伸び（Ｅｌｖ）が顕著に改善されることを解明した。
【００１０】
切欠き引張伸び（Ｅｌｖ）の改善には、Ｃ及びＭｎの含有量を下げることも有効であるが、Ｃ及びＭｎ含有量の低下によって焼入れ性，焼入れ硬さの確保等の熱処理性が劣化する虞れがある。このような熱処理性の低下を抑制し、且つ切欠き引張伸び（Ｅｌｖ）を改善するためには、Ｃｒ，Ｔｉ，Ｂの適量添加が有効である。これらの成分調整は、焼入れ性向上にも有効に作用する。
以上のように、低合金鋼熱延板の局部延性に関しては、パーライト組織の微細化により切欠き引張伸び（Ｅｌｖ）を向上させることが重要である。そこで、熱延後のパーライト組織に及ぼす熱延条件を種々変化させ、パーライト組織の如何が切欠き引張伸び（Ｅｌｖ）等の加工性に及ぼす影響を調査した。その結果、成分調整された鋼材を使用し、仕上げ温度を７５０〜９００℃，巻取り温度を４００〜６５０℃に制御した熱間圧延を施すことにより、パーライト組織が微細化され、切欠き引張伸び（Ｅｌｖ）が３５％以上の優れた局部延性を呈する熱延鋼板が得られることが判った。
【００１１】
伸びフランジ性，精密打抜き加工性等の加工性を劣化させることなく、熱処理後の靭性を改善するためには、製造条件を変えることが必要である。
Ｔｉ又はＮｂの炭窒化物で焼入れ時のオーステナイト粒系を微細化するとき鋼材が高靭性化することは一般に知られている。しかし、Ｔｉ又はＮｂの添加は、熱処理前の素材強度を上昇させ、加工性に悪影響を及ぼす。Ｐ，Ｓ含有量の調整，Ｂの微量添加等で靭性を改善する方法も知られている。すなわち、粒界に偏析して脆化を促進させるＰ及びＳを低減することにより、靭性が向上する。Ｂは、粒界偏析によって粒界を強化し、靭性を向上させる。Ｐ，Ｓの低減及びＢの添加は、熱処理前の素材の加工性を向上させ、或いは少なくとも加工性を劣化させない点では有効である。しかし、Ｐ，Ｓの低減は、製鋼段階で経済的に不利になる。そこで、本発明者等は、Ｐ，Ｓ，Ｂの含有量を種々変化させた鋼板について常温シャルピー衝撃試験でＰ量及びＳ量のバランスを詳細に検討した。その結果、個々の成分の含有量を調整又は添加することに加え、［％Ｐ］≦６×［％Ｂ］＋０．００５の関係をＰ，Ｂ含有量の間に成立させるとき、プレスによる精密打抜き加工性、すなわち切欠き引張伸び（Ｅｌｖ）に悪影響を及ぼすことなく、熱処理後の低合金鋼熱延板を高靭性化できることが判った。
【００１２】
【実施の形態】
以下、本発明で使用する低合金鋼熱延鋼板の合金成分，含有量，製造条件等を説明する。
Ｃ：０．１５〜０．５０重量％
本発明では、Ｃ：０．１５〜０．５０重量％を含む中炭素鋼を対象にしている。Ｃは、炭素鋼で最も基本となる合金成分であり、含有量の如何によって焼入れ硬さ及び炭化物量が大きく変動する。Ｃ含有量が０．１５重量％未満では、十分な焼入れ硬さが得られない。逆に、０．５０重量％を超えるＣ含有量では、熱延後の靭性が低下し、鋼帯の製造性や取扱い性が悪化するばかりでなく、十分な切欠き引張伸び（Ｅｌｖ）が得られない。また、Ｃ含有量が低くなるほど、切欠き引張伸び（Ｅｌｖ）が一層改善される。このようなことから、本発明ではＣ含有量を０．１５〜０．５０重量％の範囲に設定した。
【００１３】
Ｓｉ：０．３０重量％以下
穴拡げ性，精密打抜き加工性等の局部的延性の指標である切欠き引張伸び（Ｅｌｖ）に大きな影響を及ぼす合金成分の一つである。しかし、０．３０重量％を超える過剰量のＳｉを添加すると、固溶強化作用によってフェライトが硬化し、成形加工時に割れ発生の原因となる。更に、Ｓｉ含有量の増加は、製造過程で鋼板表面にスケール疵が発生する傾向を助長し、表面品質の低下を招く。
Ｍｎ：０．３〜１．０重量％
鋼板の焼入れ性を高め、強靭化にも有効な合金成分である。十分な焼入れ性を確保するためには、０．３重量％以上のＭｎが必要である。しかし、１．０重量％を超える過剰量のＭｎを含有させると、フェライトが硬化し、加工性の劣化を招く。
【００１４】
Ｐ：０．０３重量％以下
Ｂ量とのバランス調整によって、ある程度までの含有量が許容できる。しかし、０．０３重量％を超える過剰量を含有する鋼材では、Ｂ量とバランス調整しても靭性や延性に及ぼすＰの悪影響が顕著になる。
Ｓ：０．０１重量％以下
ＭｎＳ系介在物を形成する成分であり、ＭｎＳ系介在物が多くなるほど精密打抜き加工性や切欠き引張伸び（Ｅｌｖ）が劣化するので、鋼中のＳ含有量は可能な限り低くすることが好ましい。しかし、本発明で規定する熱間圧延条件により熱延板のパーライト組織を微細化するとき、Ｓ含有量を特別に低減していない一般的な市販鋼に対しても精密打抜き加工性や切欠き引張伸び（Ｅｌｖ）の改善効果が得られる。ただし、Ｃ含有量が０．５０重量％近くまで高くなった場合でも高切欠き引張伸び（Ｅｌｖ）を安定して確保するため、０．０１重量％以下にＳ含有量を規制する。また、Ｓ含有量を０．００５重量％以下に低減するとき、切欠き引張伸び（Ｅｌｖ）が一層高くなり、非常に優れた切欠き引張伸び（Ｅｌｖ）をもつ鋼板素材が安定して製造される。
【００１５】
Ｔｉ：０．０１〜０．１５重量％
溶鋼の脱酸調整に添加される成分であり、脱窒作用も呈する。また、鋼板に固溶しているＮを窒化物として固定し、焼入れ性改善に働く有効Ｂ量を高くする。更に、炭窒化物となって焼入れ時の結晶粒粗大化防止にも働く。これらの作用を安定して得るためには、少なくとも０．０１重量％以上のＴｉが必要である。しかし、０．１５重量％を超える過剰量のＴｉが含まれると、経済的に不利になるばかりでなく、精密打抜き加工性や切欠き引張伸び（Ｅｌｖ）を劣化させる原因ともなる。
Ｂ：０．０００５〜０．００５０重量％
極く微量の添加で鋼材の焼入れ性を大幅に向上させる作用を呈し、焼入れ硬さを安定して確保するために必要な合金成分であり、Ｐ量との関係でバランス調整した量のＢを添加するとき熱処理後の靭性も向上する。このようなＢの効果は、０．０００５重量％以上の含有量で顕著になるが、０．００５０重量％で飽和する。０．００５０重量％を超える量のＢ添加は、却って靭性を劣化させる原因になる。
【００１６】
Ｎ：０．０１重量％以下
Ｔｉと結合してＴｉＮを生成し、焼入れ時の結晶粒微細化に有効な合金成分である。しかし、０．０１重量％を超えるＮ含有量では、延性が低下する。また、過剰量のＮは、鋼中のＢと結合し、焼入れ性の改善に必要な有効Ｂ量を消費する。
Ｔ．Ａｌ：０．０２〜０．１０重量％
溶鋼の脱酸剤として使用される成分であり、Ｎを固定する作用も呈する。このような作用は、０．０２重量％以上のＡｌ含有量で顕著になる。しかし、鋼中のＡｌ量が０．１０重量％を超えると、鋼材の清浄度が損われ、鋼板表面に疵が発生し易くなる。そこで、本発明においては、酸化物形態等も含めたＴ．Ａｌを０．０２〜０．１０重量％の範囲に設定する。
Ｃｒ：０〜０．８重量％
必要に応じ添加される合金成分であり、焼入れ性の改善及び焼戻し軟化抵抗の上昇に有効に作用する。しかし、０．８重量％を超える過剰量のＣｒが含まれると、切欠き引張伸び（Ｅｌｖ）は勿論、一般的な加工性も劣化する傾向を示す。
【００１７】
熱間圧延：仕上げ温度７５０〜９００℃，巻取り温度４００〜６５０℃
熱間圧延では、オーステナイト相の再結晶を極力抑制し、パーライト変態を加速させて微細なパーライト組織となるように熱延条件が設定される。すなわち、３５％以上の切欠き引張伸び（Ｅｌｖ）を確保するため、仕上げ温度を９００℃以下に設定する。しかし、仕上げ温度が下がり過ぎると変形抵抗が増大するため、７５０℃以上に仕上げ温度の下限を設定する。同様に、パーライト組織を微細化して３５％以上の切欠き引張伸び（Ｅｌｖ）を確保するため、巻取り温度の上限を６５０℃に設定する。６５０℃を超える巻取り温度では、パーライト組織の粗大化及びパーライトラメラ間隔が増大し、切欠き引張伸び（Ｅｌｖ）が低下する傾向を示す。巻取り温度が低いほどパーライト組織の微細化が進行し、局部延性の向上には有効である。しかし、４００℃を下回る低い巻取り温度では、マルテンサイトの生成に起因して製造性が劣化する虞れがある。
【００１８】
【実施例】
表１の組成をもつ各種鋼材を溶製した。表１中、Ａ〜Ｄが本発明鋼材，Ｅ〜Ｋが比較鋼である。鋼ＥはＣ含有量が０．１０重量％と低い点で、鋼ＦはＣ含有量が０．３５重量％のＪＩＳ鋼種Ｓ３５Ｃに相当しＴｉ，Ｂが添加されていない点で、鋼ＧはＣ含有量０．２４重量％でＴｉ及びＢを添加しているもののＰ含有量が０．３３重量％と高く［％Ｐ］≦６×［％Ｂ］＋０．００５を満足してない点で、鋼ＨはＣ含有量０．４６重量％でＴｉ及びＢを添加しているものの［％Ｐ］≦６×［％Ｂ］＋０．００５を満足してない点で、鋼ＩはＣ含有量が０．３４重量％であるがＴｉ，Ｂが添加されておらずＣｒ含有量が０．８８重量％と高い点で、鋼ＪはＪＩＳ鋼種Ｓ４５Ｃに相当しＴｉ，Ｂが添加されていない点で、鋼ＫはＣ含有量が０．６３重量％，Ｍｎ含有量が１．２３重量％と高く且つＴｉ，Ｂが添加されていない点で本発明で規定した範囲を外れる。
【００１９】
0004306887.tif 000002
【００２０】
各鋼材を連続鋳造して得た鋼塊を熱間圧延し、板厚２．０ｍｍの熱延板を製造した。熱間圧延では、仕上げ温度及び巻取り温度を種々変更し、熱延組織に及ぼす影響を調査した。
熱延板から切り出した試験片を切欠き引張試験に供し、加工性を評価した。切欠き引張試験では，ＪＩＳ５号引張試験片の平行部長手方向中央位置における幅方向両サイドに開き角４５度，深さ２ｍｍのＶノッチをつけた試験片を用いて引張試験した。そして、Ｖノッチを含む標点間距離５ｍｍに対する伸び率を破断後に測定し、測定値を切欠き引張伸び（Ｅｌｖ）として表示した。
更に、熱延板を８７０℃で均熱１５分保持し、６０℃の油中に焼入れ処理した後、種々の温度で均熱３０分の焼戻しを施し、硬さを４０ＨＲＣに調節した。そして、焼入れ・焼戻しされた材料から切り出された試験片を常温シャルピー衝撃試験に供し、熱処理後の靭性を調査した。
【００２１】
表２の調査結果にみられるように、本発明で規定した条件下で本発明鋼Ａ〜Ｄを熱間圧延した試験番号１〜８では、何れも３５％以上の切欠き引張伸び（Ｅｌｖ）が得られ、局部的延性に優れてい他。熱処理後の靭性も７０〜１３０Ｊ／ｃｍ2の範囲にあり、十分な靭性をもっていることが判る。
これに対し、本発明鋼Ａ〜Ｄを使用した場合でも、仕上げ温度や巻取り温度が本発明で規定した範囲を外れる試験番号９〜１２では、熱処理後の靭性が試験番号１〜８と同様に十分な値を示すものの、切欠き引張伸び（Ｅｌｖ）が本発明例１〜８に比較して低い値であった。
【００２２】
Ｃ含有量が低い比較鋼１３を本発明で規定した条件下で熱間圧延した場合（試験番号１３）、切欠き引張伸び（Ｅｌｖ）は良好であるものの、熱処理によって硬さ４０ＨＲＣが得られなかった。そのため、熱処理後の靭性評価を省略した。
Ｔｉ及びＢを含まない比較鋼Ｆ，Ｊを本発明で規定した条件下で熱間圧延した場合（試験番号１４，１８）、本発明例に比較して熱処理後の靭性及び切欠き引張伸び（Ｅｌｖ）共に低くなっていた。
比較鋼Ｇを本発明で規定した条件下で熱間圧延した場合（試験番号１５）、［％Ｐ］≦６×［％Ｂ］＋０．００５の関係を満足しないこと及び過剰量のＰを含んでいることから、本発明例に比較して熱処理後の靭性が劣っていた。
【００２３】
比較鋼Ｈを本発明で規定した条件下で熱間圧延した場合（試験番号１６）、Ｔｉ，Ｂを含んでいることから切欠き引張伸び(Ｅｌｖ）は優れているものの、［％Ｐ］≦６×［％Ｂ］＋０．００５の関係を満足しないため本発明例に比較して熱処理後の靭性に劣っていた。
比較鋼Ｉを本発明で規定した条件下で熱間圧延した場合（試験番号１７）、Ｃｒ含有量が高くＴｉ，Ｂを含んでいないため、本発明例に比較して熱処理後の靭性及び切欠き引張伸び(Ｅｌｖ）共に劣っていた。
比較鋼Ｋを本発明で規定した条件下で熱間圧延した場合（試験番号１９）、Ｃ含有量及びＭｎ含有量が高いため、本発明例に比較して熱処理後の靭性及び切欠き引張伸び(Ｅｌｖ）共に劣っていた。
【００２４】
0004306887.tif 000003
【００２５】
【発明の効果】
以上に説明したように、本発明の低合金鋼熱延板は、Ｐ量及びＢ量のバランス化等を含めて成分・組成を調整すると共に、熱延板のパーライト組織を微細化することにより、伸びフランジ性や精密打抜き加工性等の局部延性を改善し、且つ熱処理後の靭性も向上させている。この低合金鋼熱延板は、その優れた長所を活用し簡略化された加工工程で製品形状に成形でき、素材コスト及び製造コストも低減されていることから、自動車部品，産業機械部品等の各種機械部品や軸受部品等として広範な分野で使用される。